ПОЛИМЕРЫ, ПОЛИМЕРНЫЕ СМЕСИ И ИЗДЕЛИЯ ИЗ НИХ

1. Полимерная композиция, включающая полимер на основе этилена, имеющий следующие свойства:
а. индекс расплава от 0,1 до 5,0 г/10 мин;
б. отношение индекса расплава от 15 до 30;
в. средневзвешенную молекулярную массу (Mw) от 20000 до 200000;
г. распределение молекулярных масс (Mw/Mn) от 2,0 до 4,5; и
3
д. плотность от 0,900 до 0,920 г/см, и
2
для которой разность между максимальной прочностью соединения и минимальной прочностью соединения в интервале температур от 95,0 до 140,0°C составляет ≤1,00×10 г/см.
2
2
2. Полимерная композиция по п. 1, для которой разность между максимальной прочностью соединения и минимальной прочностью соединения в интервале температур от 95,0 до 140,0°C составляет от 0,20×10 до 0,85×10 г/см.
2
2
3. Полимерная композиция по п. 1, для которой разность между максимальной прочностью соединения и минимальной прочностью соединения в интервале температур от 95,0 до 140,0°C составляет от 0,40×10 до 0,60×10 г/см.
4. Полимерная композиция по пп. 1-3, в которой полимер на основе этилена имеет ПШРС от 20 до 35%.
3
5. Полимерная композиция по пп. 1-3, для которой прочность при испытании падающим заостренным грузом A≥1,100×10 г/мил, а среднее значение 1% секущего модуля в направлении экструзии и в поперечном направлении >26,0 Кфунт/кв. дюйм.
3
6. Полимерная композиция по пп. 1-3, для которой прочность при испытании падающим заостренным грузом A≥1,300×10 г/мил, а среднее значение 1% секущего модуля в направлении экструзии и в поперечном направлении >28,0 Кфунт/кв. дюйм.
7. Полимерная композиция по пп. 1-3, в которой указанный полимер на основе этилена дополнительно включает до 5 мольн. % звеньев на основе альфа-олефинового сомономера.
8. Готовое изделие, которое включает полимерную композицию по пп. 1-7, которое сформовано в процессе производства, выбранном из группы, включающей литье под давлением, центробежное литье, литье с раздувом, экструзионное покрытие, вспенивание, литье и комбинации перечисленного.
9. Готовое изделие, которое включает полимерную композицию по пп. 1-7, которое представляет собой экструдированную выдувную или литую пленку, или комбинацию перечисленного.
10. Готовое изделие по п. 8 или 9, которое представляет собой экструдированную однослойную или многослойную пленку.
11. Готовое изделие по п. 8 или 9, которое представляет собой экструдированную многослойную пленку, в которой термически склеенный слой включает полимерную композицию.
12. Пленка, включающая по меньшей мере один полимер на основе этилена, имеющий следующие свойства:
а. индекс расплава от 0,1 до 5,0 г/10 мин;
б. отношение индекса расплава от 15 до 30;
в. средневзвешенную молекулярную массу (Mw) от 20000 до 200000;
г. распределение молекулярных масс (Mw/Mn) от 2,0 до 4,5; и
3
д. плотность от 0,900 до 0,920 г/см, и
2
для которой разность между максимальной прочностью соединения и минимальной прочностью соединения в интервале температур от 95,0 до 140,0°C составляет ≤1,00×10 г/см.
2
2
13. Пленка по п. 12, для которой разность между максимальной прочностью соединения и минимальной прочностью соединения в интервале температур от 95,0 до 140,0°C составляет от 0,40×10 до 0,60×10 г/см.
14. Пленка по п. 12 или 13, в которой полимер на основе этилена имеет ПШРС от 20 до 35%.
3
15. Пленка по п. 12 или 13, для которой прочность при испытании падающим заостренным грузом A≥1,100×10 г/мил, а среднее значение 1% секущего модуля в направлении экструзии и в поперечном направлении >26,0 Кфунт/кв. дюйм.
3
16. Пленка по п. 12 или 13, для которой прочность при испытании падающим заостренным грузом A≥1,300×10 г/мил, а среднее значение 1% секущего модуля в направлении экструзии и в поперечном направлении >28,0 Кфунт/кв. дюйм.
17. Пленка по п. 12 или 13, в которой указанный полимер на основе этилена дополнительно включает до 5 мольн. % звеньев на основе альфа-олефинового сомономера.
18. Пленка по п. 12 или 13, имеющая прочность на разрыв по Элмендорфу в направлении экструзии, составляющую от 200 до 1000 г/мил.
19. Пленка по п. 12 или 13, которая обладает следующими свойствами:
а. 1% секущий модуль в направлении экструзии от 25 до 35 Кфунт./кв. дюйм;
б. 1% секущий модуль в поперечном направлении от 25 до 35 Кфунт./кв. дюйм;
в. прочность на разрыв в направлении экструзии от 6000 Кфунт./кв. дюйм до 9000 фунт./кв. дюйм;
г. прочность на разрыв в поперечном направлении от 5000 Кфунт./кв. дюйм до 8000 фунт./кв. дюйм/мил.
20. Пленка по п 12 или 13, для которой температура начала образования соединения находится в интервале от 75,0 до 85,0°C.
21. Пленка по п. 12 или 13, толщина которой составляет менее чем 0,8 мил.
22. Пленка по п. 12 или 13, толщина которой составляет менее чем 0,6 мил.
23. Пленка по п. 12 или 13, толщина которой составляет менее чем 0,4 мил.
3
4
24. Сополимер этилена с альфа-олефином, для которого характерны: индекс расплава от 0,1 до 5,0 г/10 мин; отношение текучести расплава от 15 до примерно 30; средневзвешенная молекулярная масса (Mw) от 20000 до 200000; распределение молекулярных масс (Mw/Mn) от 2,0 до 4,5; и плотность от 0,900 до 0,920 г/см; имеющий ударную прочность при испытании падающим заостренным грузом А>1200 г/мил, и 1% средний секущий модуль ≥2,65×10 фунт./кв. дюйм, при формовании в виде пленки.
3
4
25. Пленка, включающая сополимер этилена с альфа-олефином, для которой характерны: индекс расплава от 0,1 до 5,0 г/10 мин; отношение текучести расплава от 15 до 30; средневзвешенная молекулярная масса (Mw) от 20000 до 200000; распределение молекулярных масс (Mw/Mn) от 2,0 до 4,5; и плотность от 0,900 до 0,920 г/см; имеющая ударную прочность при испытании падающим заостренным грузом А>1200 г/мил, и 1% средний секущий модуль >2,65×10 фунт./кв. дюйм.
3
4
26. Пленка, включающая по меньшей мере один слой, включающий сополимер этилена с альфа-олефином, для которого характерны: индекс расплава от 0,1 до 5,0 г/10 мин; отношение текучести расплава от 15 до 30; средневзвешенная молекулярная масса (Mw) от 20000 до 200000; распределение молекулярных масс (Mw/Mn) от 2,0 до 4,5; и плотность ≤0,9160 г/см; пленка имеет 1% средний секущий модуль ≥2,65×10 фунт./кв. дюйм и/или ударную прочность при испытании падающим заостренным грузом A>1200 г/мил.